(57)【要約】【課題】  シアン系化合物が無添加の電解剥離液であって、シアン系化合物を含有する電解剥離液に比較して、その寿命を大幅に延長し得る銅の電解剥離液及び電解剥離方法を提供する。【解決手段】  部材周面に形成した銅めっき皮膜を部分的に覆う銀めっき皮膜から露出する銅めっき皮膜を電解剥離によって剥離する銅の電解剥離液において、該電解剥離液は、シアン系化合物が無添加の電解剥離液であって、銅の酸化剤としての銅化合物又は芳香族ニトロ化合物が含有されていると共に、ｐＨが９〜１２に調整されていることを特徴とする。【選択図】        なし【特許請求の範囲】
【請求項１】
部材全面に形成した銅めっき皮膜を部分的に覆う銀めっき皮膜から露出する銅めっき皮膜を電解剥離によって剥離する銅の電解剥離液において、
該電解剥離液は、シアン系化合物が無添加の電解剥離液であって、銅の酸化剤としての銅化合物又は芳香族ニトロ化合物が含有されていると共に、ｐＨが９〜１２に調整されていることを特徴とする銅の電解剥離液。
【請求項２】
銅化合物が、銅アンモニウム錯体であって、前記銅アンモニウム錯体は、電解剥離液に添加されたアンモニウム源としてのアンモニア水又はアンモニウム塩と、銅源としての硫酸銅、炭酸銅、シュウ酸銅又は水酸化銅とから形成されている請求項１記載の銅の電解剥離液。
【請求項３】
電解剥離液には、リン酸及びその塩、クエン酸や酒石酸等の有機酸及びその塩、炭酸塩、炭酸水素塩、グルタミン酸やアスパラギン酸等のアミノカルボン酸及びその塩から成る群から選ばれた少なくとも一種の化合物が添加されている請求項１又は請求項２記載の銅の電解剥離液。
【請求項４】
電解剥離液には、銀の剥離剤として、銀と反応して錯体を形成する化合物が添加されている請求項１〜３のいずれか一項記載の銅の電解剥離液。
【請求項５】
銀と反応して錯体を形成する化合物が、ピリジンカルボン酸、チオシアン酸塩、ジメチルヒダントイン又はコハク酸イミドである請求項４記載の銅の電解剥離液。
【請求項６】
電解剥離液には、界面活性剤が添加されている請求項１〜５のいずれか一項記載の銅の電解剥離液。
【請求項７】
界面活性剤が、ポリオキシエチレン鎖を有する界面活性剤又はフッ素系界面活性剤である請求項６記載の銅の電解剥離液。
【請求項８】
部材が、鉄系合金材から成るリードフレームである請求項１〜７のいずれか一項記載の銅の電解剥離液。
【請求項９】
部材全面に形成した銅めっき皮膜を部分的に覆う銀めっき皮膜から露出する銅めっき皮膜を電解剥離によって剥離する際に、
該電解剥離に用いる銅の電解剥離液として、請求項１記載の銅の電解剥離液を用い、前記銅の電解剥離液中に浸漬した前記部材を陽極とすることを特徴とする銅の電解剥離方法。
【請求項１０】
陰極には、電解剥離液中に金属が溶出することのない金属から成る電極を用いる請求項９記載の銅の電解剥離方法。
【請求項１１】
部材を、鉄系合金材から成るリードフレームとする請求項９又は請求項１０記載の銅の電解剥離方法。                                      
【発明の詳細な説明】
【技術分野】
【０００１】
本発明は銅の電解剥離液及び銅の電解剥離方法に関し、更に詳細には、部材全面に形成した銅めっき皮膜を部分的に覆う銀めっき皮膜から露出する銅めっき皮膜を電解剥離によって剥離する銅の電解剥離液及び電解剥離方法に関する。
【背景技術】
【０００２】
半導体装置に用いるリードフレームでは、図１に示す様に、鉄−ニッケル合金（４２合金）等の鉄系合金材から成るリードフレーム１０を構成するインナーリード１２，１２・・の各ダイパッド１４側の先端部（以下、単に先端部と称する）に、ダイパッド１４に搭載された半導体素子に一端部が接続された金ワイヤの他端部が接続されるボンディング部１２ａが形成される。
かかるボンディング部１２ａは、銀めっき皮膜が形成されており、金ワイヤの他端部が接続される。
【０００３】
図１に示す様に、鉄系合金から成るリードフレーム１０の各インナーリード１２の先端部に、銀めっき皮膜が形成されたボンディング部１２ａを形成する際には、リードフレーム１０の全周に電解銅めっきによって銅めっき皮膜を形成する。
かかる銅めっき皮膜が形成されたリードフレーム１０を、図２（ａ）に示す様に、インナーリード１２の先端部２０にボンディング部１２ａを形成する部分の銅めっき皮膜１６のみが露出するように、ゴム製のマスク板１８ａ，１８ｂの間に挟み込み、露出した銅めっき皮膜１６上に銀めっき皮膜を形成する電解銀めっきを施す。
次いで、電解銀めっきが終了した後、マスク板１８ａ，１８ｂを除去すると、図２（ｂ）に示す様に、インナーリード１２の先端部２０のボンディング部１２ａを形成する部分のみに、部分銀めっき皮膜２２が形成される。
その後、リードフレーム１０を電解剥離液に浸漬し、リードフレーム１０を陽極とする電解剥離によって、部分銀めっき皮膜２２で覆われることなく露出する銅めっき皮膜１６を除去することによって、図２（ｃ）に示す様に、インナーリード１２の先端部２０のボンディング部１２ａを形成する部分のみに、銅めっき皮膜１６と部分銀めっき皮膜２２とから成るボンディング部１２ａが形成される。
【０００４】
ところで、マスク板１８ａ，１８ｂの間にリードフレーム１０を挟み込んで、露出した銅めっき皮膜１６上に銀めっき皮膜を形成する際に、マスク板１８ａ，１８ｂの歪み等によって、図２（ｂ）に示す様に、マスク板１８ａ，１８ｂで覆われていた部分にも、電解銀めっき液が洩れ込むことに因る薄い銀めっき皮膜２４（以下、洩れ銀２４と称することがある）が形成される。この洩れ銀２４も、銅めっき皮膜１６の電解剥離によって除去され、図２（ｃ）に示す様に、インナーリード１２の先端部２０のボンディング部１２ａを形成する部分のみに、部分銀めっき皮膜２２が形成される。
この様に、部分銀めっき皮膜２２を実質的に剥離せずに洩れ銀２４及び銅めっき皮膜１６を電解剥離する際には、下記特許文献１に記載されている様に、シアン系化合物を含有する電解剥離液が用いられている。
【特許文献１】特開昭５９−３１９００号公報（第２頁〜第３頁）
【発明の開示】
【発明が解決しようとする課題】
【０００５】
特許文献１に記載されている様に、シアン系化合物を含有する電解剥離液に、インナーリード１２の先端部２０のみに、部分銀めっき皮膜２２が形成されているリードフレーム１０を浸漬し、このリードフレーム１０を陽極とすると共に、ステンレス板を陰極とする銅の電解剥離を施すことによって、部分銀めっき皮膜２２を実質的に剥離せずに洩れ銀２４及び銅めっき皮膜１６を電解剥離することができる。
しかし、シアン系化合物を含有する電解剥離液を継続して用い続けていると、比較的短時間で、洩れ銀２４及び銅めっき皮膜１６の電解剥離の際に、銅めっき皮膜１６及び洩れ銀２４の剥離速度が低下する。このため、かかる電解剥離液は、頻繁と交換することを要する。
また、シアン系化合物を含有する電解剥離液は、その安全性の面から、交換等の際に、特別の注意を要する。
そこで、本発明の課題は、シアン系化合物が無添加の電解剥離液であって、シアン系化合物を含有する電解剥離液に比較して、その寿命を大幅に延長し得る銅の電解剥離液及び電解剥離方法を提供することにある。
【課題を解決するための手段】
【０００６】
本発明者等は、前記課題を達成すべく検討した結果、シアン系化合物が無添加の電解剥離液であって、銅の酸化剤として、芳香族ニトロ化合物を添加した銅の電解剥離液を用い、図２（ｂ）に示す、インナーリード１２の先端部２０のみに部分銀めっき皮膜２２が形成されているリードフレーム１０に電解剥離を施すことにより、部分銀めっき皮膜２２を実質的に剥離することなく洩れ銀２４及び銅めっき皮膜１６を電解剥離できることを見出した。
更に、この電解剥離液の寿命は、シアン系化合物を含有する電解剥離液に比較して長いことも見出し、本発明に到達した。
【０００７】
すなわち、本発明は、部材全面に形成した銅めっき皮膜を部分的に覆う銀めっき皮膜から露出する銅めっき皮膜を電解剥離によって剥離する銅の電解剥離液において、該電解剥離液は、シアン系化合物が無添加の電解剥離液であって、銅の酸化剤としての銅化合物又は芳香族ニトロ化合物が含有されていると共に、ｐＨが９〜１２に調整されていることを特徴とする銅の電解剥離液にある。
また、本発明は、部材全面に形成した銅めっき皮膜を部分的に覆う銀めっき皮膜から露出する銅めっき皮膜を電解剥離によって剥離する際に、該電解剥離に用いる銅の電解剥離液として、前述した銅の電解剥離液を用い、前記銅の電解剥離液中に浸漬した前記部材を陽極とすることを特徴とする銅の電解剥離方法でもある。
【０００８】
かかる本発明において、電解剥離液中に含有している銅の酸化剤としては、銅アンモニウム錯体が好ましい。この銅アンモニウム錯体は、電解剥離液にアンモニウム源としてのアンモニア水又はアンモニウム塩と、銅源としての硫酸銅、炭酸銅、シュウ酸銅又は水酸化銅とを添加することによって形成できる。
この様な、銅の酸化剤としての銅化合物又は芳香族ニトロ化合物が含有されている電解剥離液に、リン酸及びその塩、クエン酸や酒石酸等の有機酸及びその塩、炭酸塩、炭酸水素塩、グルタミン酸やアスパラギン酸等のアミノカルボン酸及びその塩から成る群から選ばれた少なくとも一種の化合物を添加することによって、電解剥離液の電気伝導度の調整を図ることができる。
また、電解剥離液には、銀の剥離剤として、銀と反応して錯体を形成する化合物を添加することにより、洩れ銀等を迅速に剥離できる。この銀と反応して錯体を形成する化合物としては、ピリジンカルボン酸、チオシアン酸塩、ジメチルヒダントイン又はコハク酸イミドを用いることができる。
更に、電解剥離液には、界面活性剤を添加することによって、電解剥離を施す部材の電解剥離液に対する濡れ性を向上できる。かかる界面活性剤としては、ポリオキシエチレン鎖を有する界面活性剤又はフッ素系界面活性剤を好適に用いることができる。
かかる本発明に係る銅の電解剥離液を用いる部材としては、鉄系合金材から成るリードフレームを好適に用いることができ、電解剥離を施す際には、電解剥離中に金属が溶出することのない金属から成る電極を陰極に用いることが好ましい。
【発明の効果】
【０００９】
従来から用いられているシアン系化合物が添加された電解剥離液の寿命が短い原因は、次のように考えられる。
電解剥離液中のシアン系化合物は、電解剥離処理量に伴なって電解剥離液中の銀濃度が次第に上昇する。この電解剥離液中の銀濃度が上昇すると、電解剥離液中の銀イオンは剥離する銅めっき皮膜の銅と置換反応を惹起し、銅の剥離速度を低下させる。
更に、シアン系化合物は、銀とも容易に錯体を形成し易いため、銅めっき皮膜の剥離と共に、部分銀めっき皮膜も剥離する。このため、銅めっき皮膜の剥離を終了したとき、部分銀めっき皮膜の表面を粗面化して、外観を損ね易い。
【００１０】
これに対し、本発明に係る電解剥離液は、シアン系化合物が無添加の電解剥離液であって、銅の酸化剤としての銅化合物又は芳香族ニトロ化合物が含有されている。
この様に、本発明に係る電解剥離液には、銀と錯体を形成し易いシアン系化合物が添加されていないため、その電解剥離の際に、部分銀めっき皮膜よりも銅めっき皮膜を選択的に剥離できる。
但し、本発明に係る電解剥離液でも、銅めっき皮膜の剥離速度に比較して遅いが、銅めっき皮膜上に形成された洩れ銀を剥離できる。
かかる部分銀めっき皮膜や洩れ銀等から本発明に係る電解剥離液中に溶出された銀イオンは、電解剥離液中に一定量は錯体として存在するものの、多くは陰極等に析出して電解剥離液中の銀濃度の高濃度化を抑制できる。
その結果、本発明に係る電解剥離液によれば、電解剥離液中の銀の蓄積に起因する銅めっき皮膜の剥離速度の低下や部分銀めっき皮膜の外観の粗面化を防止でき、シアン系化合物が添加された従来の電解剥離液に比較して、その寿命を大幅に延長できる。
【発明を実施するための最良の形態】
【００１１】
本発明に係る電解剥離液は、シアン系化合物が無添加の電解剥離液であって、銅の酸化剤としての銅化合物又は芳香族ニトロ化合物を含有していることが肝要である。
この銅の酸化剤としての銅化合物は、銅アンモニウム錯体が好適である。かかる銅アンモニウム錯体は、アンモニウム源としてのアンモニア水又はアンモニウム塩と、銅源としての硫酸銅、炭酸銅、シュウ酸銅又は水酸化銅とを電解剥離液に添加することによって形成できる。
この様なアンモニウム源と銅源とを添加した電解剥離液中に形成される銅アンモニウム錯体は、［Ｃｕ（ＮＨ4）2］2+、［Ｃｕ（ＮＨ4）4］2+及び［Ｃｕ（ＮＨ4）6］2+の１種又は２種以上から成る。
また、芳香族ニトロ化合物としては、クロロニトロ安息香酸、２−クロロ−４−ニトロ安息香酸、オルトニトロ安息香酸、メタニトロ安息香酸、パラニトロ安息香酸、パラニトロ安息香酸エチル、パラニトロ安息香酸ナトリウムを好適に用いることができる。
ここで、銅の酸化剤としての銅化合物又は芳香族ニトロ化合物を含有しているものの、シアン系化合物が添加された電解剥離液では、部分銀めっきの外見が良好であっても、電解剥離液の寿命の延長を図ることができない。
【００１２】
更に、本発明に係る電解剥離液では、ｐＨが９〜１２に調整されていることを要する。かかるｐＨの調整は、銅アンモニウム錯体を形成する化合物として添加する、アンモニウム源としてのアンモニア水によって調整してもよく、水酸化ナトリウム等のｐＨ調整剤を用いてもよい。
ここで、電解剥離液のｐＨが９未満の場合、或いは電解剥離液のｐＨが１２を越える場合には、銅めっき皮膜の剥離速度が低下する。
【００１３】
かかる本発明に係る電解剥離液には、リン酸及びその塩、クエン酸や酒石酸等の有機酸及びその塩、炭酸塩、炭酸水素塩、グリシン、グルタミン酸及びアスパラギン酸から成る群から選ばれた少なくとも一種の化合物を添加することによって、電解剥離液の電気伝導度の調整を図ることができる。
ここで用いるリン酸及びその塩としては、電解剥離液の電気伝導度の調整に有効であり、リン酸、メタリン酸、オルトリン酸及びこれらのアンモニウム塩、カリウム塩、ナトリウム塩（具体的には、リン酸二水素アンモニウム、リン酸水素二アンモニウム、リン酸三アンモニウム、リン酸水素二カリウム、リン酸二水素一カリウム、リン酸水素二ナトリウム、リン酸二水素ナトリウム、ピロリン酸カリウムを挙げることができる）を用いることができる。かかる化合物のうち、リン酸、リン酸二水素アンモニウム、リン酸水素二アンモニウム、リン酸三アンモニウム、リン酸水素二カリウム、リン酸二水素一カリウム、リン酸水素二ナトリウム、リン酸二水素ナトリウムを好適に用いることができる。
【００１４】
また、有機酸及びその塩は、電解剥離液の電気伝導度の調整に有効であり、ギ酸、酢酸、シュウ酸、プロピオン酸、酪酸、吉草酸、クエン酸、乳酸、酒石酸、コハク酸、安息香酸、ベンゼンスルホン酸及びこれらのアンモニウム塩、カリウム塩、ナトリウム塩（具体的には、ギ酸アンモニウム、ギ酸カリウム、酢酸アンモニウム、酢酸カリウム、シュウ酸水素アンモニウム、クエン酸二水素アンモニウム、クエン酸水素二アンモニウム、クエン酸三アンモニウム、クエン酸二水素カリウム、クエン酸三カリウム、酒石酸アンモニウム、酒石酸カリウム、コハク酸アンモニウム、コハク酸カリウムを挙げることができる）を用いることができる。かかる有機酸及びその塩のうち、ギ酸、クエン酸、酒石酸、コハク酸、ギ酸アンモニウム、クエン酸二水素アンモニウム、クエン酸水素二アンモニウム、クエン酸三アンモニウム、クエン酸二水素カリウム、クエン酸三カリウム、酒石酸アンモニウム、酒石酸カリウム、コハク酸アンモニウム、コハク酸カリウムを好適に用いることができる。
【００１５】
更に、炭酸塩、炭酸水素塩は、電解剥離液の電気伝導度の調整に有効であり、炭酸アンモニウム、炭酸水素アンモニウム、炭酸カリウム、炭酸水素カリウム、炭酸ナトリウム、炭酸水素ナトリウムを挙げることができる。かかる化合物のうち、炭酸アンモニウム、炭酸水素アンモニウム、炭酸カリウム、炭酸水素カリウムを好適に用いることができる。
また、グルタミン酸やアスパラギン酸等のアミノカルボン酸及びその塩も、電解剥離液の電気伝導度の調整に有効であり、グリシン、グルタミン酸、アスパラギン酸、システイン、メチオニン、スレオニン、セリン、アルギニン及びこれらのアンモニウム塩、カリウム塩、ナトリウム塩を挙げることができる。これらの化合物のうち、グリシン、グルタミン酸、アスパラギン酸を好適に用いることができる。
尚、剥離対象の銅めっき皮膜及び洩れ銀の各表面の電解剥離液に対する濡れ性を向上すべく、界面活性剤として、例えばポリオキシエチレン鎖を有する界面活性剤又はフッ素系界面活性剤を添加してもよい。
【００１６】
この様な、本発明に係る電解剥離液を用い、図２（ｂ）に示す洩れ銀２４が銅めっき皮膜１６上に形成されたリードフレーム１０を電解剥離する際に、図２（ｂ）に示す洩れ銀２４を剥離しつつ、銅めっき皮膜１６を剥離できる。
この際に、洩れ銀２４の剥離速度を更に向上したい場合には、銀の剥離剤として、銀と反応して錯体を形成する化合物、例えばピリジンカルボン酸、チオシアン酸塩、ジメチルヒダントイン又はコハク酸イミドを添加してもよい。
【００１７】
以上、説明してきた本発明に係る電解剥離液を用いて、図２（ｂ）に示すリードフレーム１０の洩れ銀２４及び銅めっき皮膜１６を電解剥離する際には、電解剥離液が貯留された剥離槽内に浸漬した陽極としてのリードフレーム１０と陰極との間に直流電流を流すことによって、洩れ銀２４及び銅めっき皮膜１６を電解剥離できる。
かかる電解剥離の際に、陰極としては、電解剥離中に金属が溶出することのない金属から成る電極、例えば白金やステンレスから成る電極を好適に用いることができる。この様に、電解剥離中に金属が溶出することのない金属から成る電極を陰極に用いることによって、電解剥離液中に銀イオンを陰極に析出させることができ、電解剥離液中の銀濃度を低濃度に抑制でき且つ銀の回収を容易に行うことができる。
尚、この電解剥離では、電流密度を０．０１〜２０Ａ／ｄｍ2、好ましくは０．１〜１０Ａ／ｄｍ2程度とし、処理時間としては２〜３０秒程度とすることが好ましい。
【実施例１】
【００１８】
鉄−ニッケル合金（４２合金）から成るリードフレーム１０の全面に電解銅めっきによって、厚さ０．１〜０．２μｍの銅めっき皮膜１６を形成した後、図２（ａ）に示す様に、インナーリード１２の先端部２０にボンディング部１２ａを形成する部分の銅めっき皮膜１６のみが露出するように、ゴム製のマスク板１８ａ，１８ｂの間に挟み込み、露出した銅めっき皮膜１６上に、電解銀めっきによって厚さ３〜６μｍの部分銀めっき皮膜２２形成した。
次いで、マスク板１８ａ，１８ｂを除去すると、図２（ｂ）に示す様に、インナーリード１２の先端部２０のボンディング部１２ａを形成する部分に、部分銀めっき皮膜２２が形成されていた。
唯、マスク板１８ａ，１８ｂで覆われていた部分にも、図２（ｂ）に示す様に、洩れ銀２４が所々に形成されていた。
【００１９】
かかるリードフレーム１０を、下記表１に示す電解剥離液を貯留した剥離槽内に浸漬し、陽極としてのリードフレーム１０と白金電極から成る陰極との間に直流電流を流して、洩れ銀２４及び銅めっき皮膜１６に対して電解剥離を施した。
【表１】
2005171320.tif 000002
【００２０】
かかる電解剥離の際に、使用した電解剥離液、電流密度及び処理時間を下記表２に示す。また、電解剥離の結果についても下記表２に併せて示す。表２に示す各水準では、露出している銅めっき皮膜１６及び洩れ銀２４の残存、部分銀めっき皮膜２２の変色及びリードフレーム１０を形成する４２合金の腐食は認められなかった。
【表２】
2005171320.tif 000003
表２から明らかな様に、No.１〜１２の水準では、部分銀めっき皮膜２２の斑及び光沢変化がなく良好な結果であった。これに対し、No.１３の水準では、部分銀めっき皮膜２２の斑及び光沢変化が認められた。
【実施例２】
【００２１】
表１の電解剥離液５を用いて銅と銀とを所定量処理した後に銅及び銀の剥離速度を測定した。この剥離速度は、予め銅と銀とを等量づつ所定量処理した電解剥離液５に、陽極として浸漬した銅板又は銀板に対し、表２のNo.７の電解剥離条件下で電解剥離を施した後、銅板又は銀板の重量減を測定して得たものである。
電解剥離液５に予め処理する銅と銀との処理量を変更して測定した、銅及び銀の剥離速度についての結果を図３に示す。
図３から明らかな様に、銅及び銀の処理量が増加しても、銅及び銀の処理量がゼロ（建浴直後）における銅及び銀の剥離速度に比較して、銅の剥離速度はやや速くなる傾向にあり、銀の剥離速度はやや低下傾向にあるものの、略同一速度である。
この様に、電解剥離液５では、銅及び銀の処理量が増加しても、建浴直後の電解剥離液５と同程度の銅及び銀の剥離速度を維持でき、電解剥離液５の交換間隔を長くできる。
【比較例】
【００２２】
表１の電解剥離液９を用いて、実施例２と同様にして、表２のNo.１２※の電解剥離条件下での電解剥離における銅及び銀の剥離速度についての結果を図４に示す。
図４から明らかな様に、銅及び銀の処理量がゼロ（建浴直後）における銅及び銀の剥離速度は良好であるものの、銅及び銀の処理量の増加に伴なって銅の剥離速度は急激に低下し、その後は略一定値となる。
かかる現象は、シアン化合物が、銅及び銀の各々と錯体を形成し易いことに起因しているものと考えられる。つまり、シアン化合物を含有する電解剥離液は、当初は、銅のみならず、銀の剥離能力も非常に高いが、電解剥離液中の銀濃度が上昇すると、電解剥離液中の銀イオンは剥離する銅めっき皮膜の銅と置換反応を惹起し、銅の剥離速度を低下させることにあると考えられる。
かかる図４から明らかな様に、建浴直後の電解剥離液９が呈する銅及び銀の剥離速度を維持するには、電解剥離液９を頻繁に交換することを要する。
【図面の簡単な説明】
【００２３】
【図１】電解剥離を施す部材としてのリードフレームを説明する部分平面図である。
【図２】図１に示すリードフレームに施す部分銀めっき及び洩れ銀について説明する部分断面図である。
【図３】本発明に係る電解剥離液について、銅と銀とを所定量処理した電解剥離液の呈する銅及び銀の剥離速度を測定したグラフである。
【図４】シアン化合物を添加した電解剥離液について、銅と銀とを所定量処理した電解剥離液の呈する銅及び銀の剥離速度を測定したグラフである。
【符号の説明】
【００２４】
１０  リードフレーム
１２  インナーリード
１２ａ  ボンディング部
１４  ダイパッド
１６  銅めっき皮膜
２０  インナーリードの先端部
２２  部分銀めっき皮膜
２４  洩れ銀
【図１】
2005171320.tif 000004
【図２】
2005171320.tif 000005
【図３】
2005171320.tif 000006
【図４】
2005171320.tif 000007
【手続補正書】
【提出日】平成16年10月19日(2004.10.19)
【手続補正１】
【補正対象書類名】明細書
【補正対象項目名】００１１
【補正方法】変更
【補正の内容】
【００１１】
本発明に係る電解剥離液は、シアン系化合物が無添加の電解剥離液であって、銅の酸化剤としての銅化合物又は芳香族ニトロ化合物を含有していることが肝要である。
この銅の酸化剤としての銅化合物は、銅アンモニウム錯体が好適である。かかる銅アンモニウム錯体は、アンモニウム源としてのアンモニア水又はアンモニウム塩と、銅源としての硫酸銅、炭酸銅、シュウ酸銅又は水酸化銅とを電解剥離液に添加することによって形成できる。
また、芳香族ニトロ化合物としては、クロロニトロ安息香酸、２−クロロ−４−ニトロ安息香酸、オルトニトロ安息香酸、メタニトロ安息香酸、パラニトロ安息香酸、パラニトロ安息香酸エチル、パラニトロ安息香酸ナトリウムを好適に用いることができる。
ここで、銅の酸化剤としての銅化合物又は芳香族ニトロ化合物を含有しているものの、シアン系化合物が添加された電解剥離液では、部分銀めっきの外見が良好であっても、電解剥離液の寿命の延長を図ることができない。